(57)【特許請求の範囲】
【請求項１】
光透過性及び導電性を有する、光透過性導電フィルムと、
前記光透過性導電フィルムの表面上に積層された、粘着剤層と、
前記粘着剤層の前記光透過性導電フィルムとは反対側の表面上に積層された、保護フィルムと、
を備え、
前記光透過性導電フィルムが、導電層と、前記導電層の表面上に配置された第１のハードコート層と、前記第１のハードコート層の前記導電層とは反対側の表面上に配置された
第１の基材フィルムと、前記第１の基材フィルムの前記第１のハードコート層とは反対側の表面上に配置された第２のハードコート層と、を有し、
前記保護フィルムが、前記粘着剤層とは反対側に配置された第２の基材フィルムと、前記第２の基材フィルムの表面上に配置されており、かつ前記粘着剤層側に配置されたオリゴマー防止層と、を有し、
前記第１のハードコート層の厚みが、０．５μｍ以上、３．０μｍ以下であり、
前記第２のハードコート層の厚みが、０．５μｍ以上、３．０μｍ以下であり、
前記オリゴマー防止層の厚みが、０．０１μｍ以上、０．１μｍ以下であり、
前記第１のハードコート層の鉛筆硬度が、５Ｂ以上、３Ｂ以下であり、
前記第２のハードコート層の鉛筆硬度が、５Ｂ以上、３Ｂ以下であり、
前記オリゴマー防止層の鉛筆硬度が、Ｆ以上、２Ｈ以下であり、
前記粘着剤層の周波数１Ｈｚ、かつ温度２３℃における貯蔵弾性率が、４．０×１０４Ｐａ以上、２．０×１０５Ｐａ以下である、光透過性導電フィルム積層体。
【請求項２】
前記第１のハードコート層が、樹脂部及びフィラーを有する、請求項１に記載の光透過性導電フィルム積層体。
【請求項３】
前記第２のハードコート層が、樹脂部及びフィラーを有する、請求項１又は２に記載の光透過性導電フィルム積層体。
【請求項４】
液晶表示装置に用いられる、請求項１〜３のいずれか１項に記載の光透過性導電フィルム積層体。
【発明の詳細な説明】
【技術分野】
【０００１】
本発明は、光透過性及び導電性を有する光透過性導電フィルムの上に、保護フィルムが配置されている光透過性導電フィルム積層体に関する。
【背景技術】
【０００２】
近年、スマートフォン、携帯電話、ノートパソコン、タブレットＰＣ、複写機又はカーナビゲーションなどの電子機器において、タッチパネル式の液晶表示装置が、広く用いられている。このような液晶表示装置では、基材フィルム上に透明導電層が積層された光透過性導電フィルムが用いられている。また、基材フィルムの上記透明導電層とは反対側の面には、保護フィルムが設けられることがある。保護フィルムを設けることにより、上記基材フィルムの透明導電層とは反対側の面の汚染や損傷が防止されている。
【０００３】
下記の特許文献１には、基材フィルムの透明導電層とは反対側の面に、粘着剤層を介して、保護フィルムが貼り合わされた光透過性導電フィルム積層体が開示されている。特許文献１では、上記粘着剤層の貯蔵弾性率が、２．０×１０５Ｐａ以上、１．０×１０７Ｐａ未満であることが記載されている。
【先行技術文献】
【特許文献】
【０００４】
【特許文献１】特許第５５２９７２０号公報
【発明の概要】
【発明が解決しようとする課題】
【０００５】
特許文献１のような光透過性導電フィルム積層体は、検査時や、使用時において、屈曲されることがある。光透過性導電フィルム積層体が屈曲されると、導電層にクラックが生じることがある。導電層にクラックが生じると、シート抵抗（フィルムの抵抗）が大きくなるという問題がある。
【０００６】
本発明の目的は、耐屈曲性に優れる、光透過性導電フィルム積層体を提供することにある。
【課題を解決するための手段】
【０００７】
本発明の広い局面によれば、光透過性及び導電性を有する、光透過性導電フィルムと、前記光透過性導電フィルムの表面上に積層された、粘着剤層と、前記粘着剤層の前記光透過性導電フィルムとは反対側の表面上に積層された、保護フィルムと、を備え、前記光透過性導電フィルムが、導電層と、前記導電層の表面上に配置された第１のハードコート層と、前記第１のハードコート層の前記導電層とは反対側の表面上に配置された第１の基材フィルムと、前記第１の基材フィルムの前記第１のハードコート層とは反対側の表面上に配置された第２のハードコート層と、を有し、前記保護フィルムが、前記粘着剤層とは反対側に配置された第２の基材フィルムと、前記第２の基材フィルムの表面上に配置されており、かつ前記粘着剤層側に配置されたオリゴマー防止層と、を有し、前記第１のハードコート層の厚みが、０．５μｍ以上、３．０μｍ以下であり、前記第２のハードコート層の厚みが、０．５μｍ以上、３．０μｍ以下であり、前記オリゴマー防止層の厚みが、０．０１μｍ以上、０．１μｍ以下であり、前記第１のハードコート層の鉛筆硬度が、５Ｂ以上、３Ｂ以下であり、前記第２のハードコート層の鉛筆硬度が、５Ｂ以上、３Ｂ以下であり、前記オリゴマー防止層の鉛筆硬度が、Ｆ以上、２Ｈ以下であり、前記粘着剤層の周波数１Ｈｚ、かつ温度２３℃における貯蔵弾性率が、４．０×１０４Ｐａ以上、２．０×１０５Ｐａ以下である、光透過性導電フィルム積層体が提供される。
【０００８】
本発明に係る光透過性導電フィルム積層体のある特定の局面では、前記第１のハードコート層が、樹脂部及びフィラーを有する。
【０００９】
本発明に係る光透過性導電フィルム積層体のある特定の局面では、前記第２のハードコート層が、樹脂部及びフィラーを有する。
【００１０】
本発明に係る光透過性導電フィルム積層体は、液晶表示装置に好適に用いられる。
【発明の効果】
【００１１】
本発明に係る光透過性導電フィルム積層体は、上記の構成を備えているので、耐屈曲性に優れている。耐屈曲性に優れているので、導電層にクラックが生じ難く、シート抵抗が上昇し難い。従って、本発明の光透過性導電フィルム積層体は、信頼性に優れている。
【図面の簡単な説明】
【００１２】
【図１】図１は、本発明の一実施形態に係る光透過性導電フィルム積層体の模式的断面図である。
【図２】図２は、耐屈曲性の評価方法を説明するための概略構成図である。
【発明を実施するための形態】
【００１３】
以下、本発明を詳細に説明する。
【００１４】
本発明に係る光透過性導電フィルム積層体は、光透過性導電フィルム、粘着剤層及び保護フィルムを備える。上記光透過性導電フィルムの表面上に、粘着剤層が積層されている。上記粘着剤層の上記光透過性導電フィルムとは反対側の表面上に、保護フィルムが積層されている。
【００１５】
上記光透過性導電フィルムは、導電層、第１のハードコート層、第１の基材フィルム及び第２のハードコート層を有する。上記導電層の表面上に、上記第１のハードコート層、上記第１の基材フィルム、上記第２のハードコート層がこの順に配置されている。
【００１６】
上記保護フィルムは、第２の基材フィルムと、オリゴマー防止層とを備える。上記第２の基材フィルムは、上記粘着剤層とは反対側に配置されている。上記第２の基材フィルムの表面上に、オリゴマー防止層が積層されている。上記オリゴマー防止層は、上記粘着剤層側に配置され、上記粘着剤層と接している。
【００１７】
本発明の光透過性導電フィルム積層体において、上記第１のハードコート層の厚みは、０．５μｍ以上、３．０μｍ以下である。上記第２のハードコート層の厚みは、０．５μｍ以上、３．０μｍ以下である。上記オリゴマー防止層の厚みは、０．０１μｍ以上、０．１μｍ以下である。上記第１のハードコート層の鉛筆硬度は、５Ｂ以上、３Ｂ以下である。上記第２のハードコート層の鉛筆硬度は、５Ｂ以上、３Ｂ以下である。上記オリゴマー防止層の鉛筆硬度は、Ｆ以上、２Ｈ以下である。また、上記粘着剤層の周波数１Ｈｚ、かつ温度２３℃における貯蔵弾性率は、４．０×１０４Ｐａ以上、２．０×１０５Ｐａ以下である。
【００１８】
本発明の光透過性導電フィルム積層体は、上記の構成を備えているので、耐屈曲性に優れている。また、本発明の光透過性導電フィルム積層体は、耐屈曲性に優れているので、検査時や、使用時において、屈曲された場合においても、導電層にクラックなどが生じ難く、シート抵抗が上昇し難い。従って、本発明の光透過性導電フィルム積層体は、信頼性に優れている。
【００１９】
また、本発明に係る光透過性導電フィルム積層体は、検査時や、使用時において、屈曲されても、シート抵抗が上昇し難いので、光透過性導電フィルム積層体を液晶表示装置に用いた場合、品質や信頼性を高めることができる。よって、光透過性導電フィルム積層体は、液晶表示装置に好適に用いることができ、タッチパネルにより好適に用いることができる。
【００２０】
以下、図面を参照しつつ、本発明の具体的な実施形態を説明する。
【００２１】
図１は、本発明の一実施形態に係る光透過性導電フィルム積層体の模式的断面図である。  図１に示すように、光透過性導電フィルム積層体１は、光透過性導電フィルム２、粘着剤層３及び保護フィルム４を備える。光透過性導電フィルム２上に、粘着剤層３及び保護フィルム４がこの順に配置され、積層されている。
【００２２】
光透過性導電フィルム２は、光透過性及び導電性を有するフィルムである。光透過性導電フィルム２は、導電層６、第１のハードコート層７、第１の基材フィルム５及び第２のハードコート層８を有する。導電層６の表面上に、第１のハードコート層７、第１の基材フィルム５、第２のハードコート層８がこの順に配置され、積層されている。
【００２３】
第１の基材フィルム５は、光透過性の高い材料により構成されている。第１の基材フィルム５は、第１の表面５ａ及び第２の表面５ｂを有する。第１の表面５ａと、第２の表面５ｂとは、互いに対向している。第１の表面５ａ上に、第１のハードコート層７及び導電層６がこの順に配置され、積層されている。第１の表面５ａは、導電層６が配置される側の表面である。第１の基材フィルム５は、導電層６と保護フィルム４との間に配置される部材であり、導電層６の支持部材である。第１のハードコート層７は、特定の上記厚み及び上記鉛筆硬度を満足する。
【００２４】
光透過性導電フィルム２は、第１のハードコート層７の表面上において、導電層６がある部分と、導電層６がない部分とを有する。導電層６は、第１のハードコート層７の第１の基材フィルム５とは反対側の表面全体に形成されていてもよい。なお、本発明においては、第１のハードコート層７の上に、アンダーコート層を介して、導電層６が設けられていてもよい。アンダーコート層は、例えば、屈折率調整層である。
【００２５】
第１の基材フィルム５の第２の表面５ｂ上に、第２のハードコート層８が配置され、積層されている。第２の表面５ｂは、粘着剤層３及び保護フィルム４が配置される側の表面である。第２のハードコート層８の第１の基材フィルム５とは反対側に、粘着剤層３が配置され、積層されている。第２のハードコート層８は、特定の上記厚み及び上記鉛筆硬度を満足する。
【００２６】
粘着剤層３は、光透過性を有している。粘着剤層３は、特定の上記貯蔵弾性率を満足する。粘着剤層３の光透過性導電フィルム２とは反対側に、保護フィルム４が配置され、積層されている。
【００２７】
保護フィルム４を設けることで、粘着剤層３の光透過性導電フィルム２とは反対側の表面を保護している。また、保護フィルム４及び粘着剤層３を設けることで、光透過性導電フィルム２の第２のハードコート層８側の表面を保護している。
【００２８】
保護フィルム４は、第２の基材フィルム９と、オリゴマー防止層１０とを備える。第２の基材フィルム９は、粘着剤層３とは反対側に配置されている。第２の基材フィルム９の表面上に、オリゴマー防止層１０が配置され、積層されている。オリゴマー防止層１０は、粘着剤層３側に配置され、粘着剤層３と接している。オリゴマー防止層１０は、特定の上記厚み及び上記鉛筆硬度を満足する。
【００２９】
次に、図１に示す光透過性導電フィルム積層体１の製造方法の一例を説明する。
【００３０】
光透過性導電フィルム積層体１は、例えば、以下の方法により作製することができる。
【００３１】
第１の基材フィルム５の第１の表面５ａ上に、第１のハードコート層７を形成する。具体的には、樹脂に紫外線硬化樹脂を用いる場合は、光硬化性モノマー及び光開始剤を、希釈剤中で撹拌して塗工液を作製する。得られた塗工液を第１の基材フィルム５の第１の表面５ａ上に塗布し、紫外線を照射して樹脂を硬化させ第１のハードコート層７を形成する。
【００３２】
続いて、第１の基材フィルム５の第２の表面５ｂ上に、第２のハードコート層８を形成する。具体的には、樹脂に紫外線硬化樹脂を用いる場合は、光硬化性モノマー及び光開始剤を希釈剤中で撹拌して塗工液を作製する。得られた塗工液を第１の基材フィルム５の第２の表面５ｂに塗布し、紫外線を照射して樹脂を硬化させて、第２のハードコート層８を形成する。
【００３３】
次に、第２のハードコート層８の第１の基材フィルム５とは反対側の表面上に、粘着剤層３を形成する。例えば、（メタ）アクリル粘着剤により、粘着剤層３を形成する場合は、（メタ）アクリル重合体及び架橋剤に、必要に応じて粘着付与樹脂等を加え、また溶剤を加えて粘着剤の溶液を作製する。この粘着剤の溶液を、第２のハードコート層８の第１の基材フィルム５とは反対側の表面上に塗布する。溶液中の溶剤を乾燥除去するとともに、（メタ）アクリル重合体の架橋を進行させ粘着剤層３を形成する。
【００３４】
続いて、粘着剤層３の第２のハードコート層８とは反対側の表面に保護フィルム４を配置する。保護フィルム４は、オリゴマー防止層１０側から、粘着剤層３の表面に貼り合わせることにより配置する。オリゴマー防止層１０は、第２の基材フィルム９の表面上に、例えば、塗工法、スプレー法、スピンコート法、蒸着法又はスパッタリング法を用いて、形成することができる。
【００３５】
次に、第１のハードコート層７上に、導電層６を形成することにより、光透過性導電フィルム積層体１を作製することができる。
【００３６】
導電層の形成方法としては、特に限定されない。例えば、蒸着又はスパッタリングにより形成した金属膜をエッチングする方法や、スクリーン印刷又はインクジェット印刷などの各種印刷方法、並びにレジストを用いたフォトリソグラフィー法等の公知のパターニング方法等を用いることができる。形成した導電層は、アニール処理により結晶性を高めて用いられることが好ましい。
【００３７】
光透過性導電フィルム積層体１は、保護フィルム４を積層したまま使用してもよいし、保護フィルム４を剥がして使用してもよい。
【００３８】
以下、光透過性導電フィルム積層体を構成する各層の詳細を説明する。
【００３９】
（光透過性導電フィルム）
光透過性導電フィルムの全体の厚みは、好ましくは５０μｍ以上、より好ましくは１００μｍ以上、好ましくは３００μｍ以下、より好ましくは２００μｍ以下である。
【００４０】
第１の基材フィルム；
第１の基材フィルムの厚みは、好ましくは２μｍ以上、より好ましくは１０μｍ以上、好ましくは１００μｍ以下、より好ましくは５０μｍ以下である。第１の基材フィルムの厚みが、上記下限以上及び上記上限以下である場合、耐屈曲性をより一層高めることができる。
【００４１】
第１の基材フィルムは、高い光透過性を有することが好ましい。従って、第１の基材フィルムの材料としては、特に限定されないが、例えば、ポリオレフィン、ポリエーテルサルフォン、ポリスルホン、ポリカーボネート、シクロオレフィンポリマー、ポリアリレート、ポリアミド、ポリメチルメタクリレート、ポリエチレンテレフタレート、ポリブチレンテレフタレート、ポリエチレンナフタレート、トリアセチルセルロース、及びセルロースナノファイバー等が挙げられる。上記第１の基材フィルムの材料は、単独で用いてもよく、複数を併用してもよい。
【００４２】
また、第１の基材フィルムの光透過率に関しては、波長３８０〜７８０ｎｍの可視光領域における平均透過率が好ましくは８５％以上、より好ましくは９０％以上である。
【００４３】
また、第１の基材フィルムは、各種安定剤、紫外線吸収剤、可塑剤、滑剤又は着色剤を含んでいてもよい。
【００４４】
第１及び第２のハードコート層；
第１及び第２のハードコート層の厚みはそれぞれ、０．５μｍ以上、３．０μｍ以下である。また、第１及び第２のハードコート層の鉛筆硬度はそれぞれ、５Ｂ以上、３Ｂ以下である。
【００４５】
上記の特定の厚み及び鉛筆硬度を有する第１及び第２のハードコート層を形成することで、光透過性導電フィルム積層体の耐屈曲性を高めることができ、光透過性導電フィルム積層体のシート抵抗を上昇し難くすることができる。具体的には、第１及び第２のハードコート層の厚み及び鉛筆硬度が上記範囲内にある場合、第１の基材フィルムが引っ張られ難くなる。第１の基材フィルムが引っ張られ難いと、導電層にクラックが生じ難くなり、光透過性導電フィルム積層体の耐屈曲性が向上する。その結果、光透過性導電フィルム積層体を屈曲させても、光透過性導電フィルム積層体のシート抵抗が上昇し難くなる。
【００４６】
光透過性導電フィルム積層体の耐屈曲性をより一層高め、シート抵抗をより一層上昇し難くする観点から、第１及び第２のハードコート層の厚みはそれぞれ、好ましくは０．６μｍ以上、好ましくは２．９μｍ以下である。
【００４７】
第１及び第２のハードコート層はそれぞれ、バインダー樹脂により構成されていることが好ましい。上記バインダー樹脂は、硬化樹脂であることが好ましい。上記硬化樹脂としては、熱硬化樹脂や、活性エネルギー線硬化樹脂などを用いることができる。生産性及び経済性を良好にする観点から、上記硬化樹脂は、紫外線硬化樹脂であることが好ましい。
【００４８】
上記紫外線硬化樹脂を形成するための光硬化性モノマーとしては、例えば、１，６−ヘキサンジオールジアクリレート、１，４−ブタンジオールジアクリレート、エチレングリコールジアクリレート、ジエチレングリコールジアクリレート、テトラエチレングリコールジアクリレート、トリプロピレングリコールジアクリレート、ネオペンチルグリコールジアクリレート、１，４−ブタンジオールジメタクリレート、ポリ（ブタンジオール）ジアクリレート、テトラエチレングリコールジメタクリレート、１，３−ブチレングリコールジアクリレート、トリエチレングリコールジアクリレート、トリイソプロピレングリコールジアクリレート、ポリエチレングリコールジアクリレート及びビスフェノールＡジメタクリレートのようなジアクリレート化合物；トリメチロールプロパントリアクリレート、トリメチロールプロパントリメタクリレート、ペンタエリトリトールモノヒドロキシトリアクリレート及びトリメチロールプロパントリエトキシトリアクリレートのようなトリアクリレート化合物；ペンタエリトリトールテトラアクリレート及びジ−トリメチロールプロパンテトラアクリレートのようなテトラアクリレート化合物；並びにジペンタエリトリトール（モノヒドロキシ）ペンタアクリレートのようなペンタアクリレート化合物等が挙げられる。上記紫外線硬化樹脂としては、５官能以上の多官能アクリレートも用いてもよい。上記多官能アクリレートは、単独で用いてもよく、複数を併用してもよい。また、上記多官能アクリレート化合物に、光開始剤、光増感剤、レベリング剤、希釈剤などを添加してもよい。
【００４９】
また、第１及び第２のハードコート層はそれぞれ、樹脂部及びフィラーにより構成されていてもよい。第１及び第２のハードコート層がフィラーを含む場合、光透過性導電フィルム積層体の耐屈曲性をより一層高めることができる。第１及び第２のハードコート層はそれぞれ、樹脂部のみによって構成されていてもよい。
【００５０】
上記フィラーとしては、特に限定されないが、例えば、シリカ、酸化鉄、酸化アルミニウム、酸化亜鉛、酸化チタン、二酸化ケイ素、酸化アンチモン、酸化ジルコニウム、酸化錫、酸化セリウム、インジウム−錫酸化物などの金属酸化物粒子；シリコーン、（メタ）アクリル、スチレン、メラミンなどの樹脂粒子等が挙げられる。より具体的には、架橋ポリ（メタ）アクリル酸メチルなどの樹脂粒子を用いることができる。上記フィラーは、単独で用いてもよく、複数を併用してもよい。
【００５１】
また、第１及び第２のハードコート層はそれぞれ、各種安定剤、紫外線吸収剤、可塑剤、滑剤又は着色剤を含んでいてもよい。
【００５２】
アンダーコート層；
アンダーコート層は、例えば、屈折率調整層である。アンダーコート層を設けることで、導電層と、第１のハードコート層又は第１の基材フィルムとの間の屈折率の差を小さくすることができるので、光透過性導電フィルム及び光透過性導電フィルム積層体の光透過性をより一層高めることができる。なお、アンダーコート層は設けられなくてもよい。
【００５３】
アンダーコート層を構成する材料としては、屈折率調整機能を有する材料などが適宜選択され、ＳｉＯｘ（ｘ＝１．０〜２．０）、ＳｉＯ２、ＭｇＦ２、Ａｌ２Ｏ３などの無機材料や、アクリル樹脂、ウレタン樹脂、メラミン樹脂、アルキド樹脂及びシロキサンポリマーなどの有機材料が挙げられる。
【００５４】
アンダーコート層は、真空蒸着法、スパッタリング法、イオンプレーティング法又は塗工法により形成することができる。
【００５５】
導電層；
導電層は、光透過性を有する導電性材料により形成されている。上記導電性材料としては、特に限定されないが、例えば、ＩＺＯ（インジウム亜鉛酸化物）や、ＩＴＯ（インジウムスズ酸化物）などのＩｎ系酸化物、ＳｎＯ２、ＦＴＯ（フッ素ドープ酸化スズ）などのＳｎ系酸化物、ＡＺＯ（アルミニウム亜鉛酸化物）、ＧＺＯ（ガリウム亜鉛酸化物）などのＺｎ系酸化物、ナトリウム、ナトリウム−カリウム合金、リチウム、マグネシウム、アルミニウム、マグネシウム−銀混合物、マグネシウム−インジウム混合物、アルミニウム−リチウム合金、Ａｌ／Ａｌ２Ｏ３混合物、Ａｌ／ＬｉＦ混合物、金等の金属、ＣｕＩ、Ａｇナノワイヤー（ＡｇＮＷ）、カーボンナノチューブ（ＣＮＴ）又は導電性透明ポリマーなどが挙げられる。上記導電性材料は、単独で用いてもよく、複数を併用してもよい。
【００５６】
導電性をより一層高め、光透過性をより一層高める観点から、上記導電性材料は、ＩＺＯ（インジウム亜鉛酸化物）や、ＩＴＯ（インジウムスズ酸化物）などのＩｎ系酸化物、ＳｎＯ２、ＦＴＯ（フッ素ドープ酸化スズ）などのＳｎ系酸化物、ＡＺＯ（アルミニウム亜鉛酸化物）、ＧＺＯ（ガリウム亜鉛酸化物）などのＺｎ系酸化物であることが好ましく、ＩＴＯ（インジウムスズ酸化物）であることがより好ましい。
【００５７】
導電層の厚みは、好ましくは１２ｎｍ以上、より好ましくは１７ｎｍ以上、好ましくは５０ｎｍ以下、より好ましくは３０ｎｍ以下である。
【００５８】
導電層の厚みが上記下限以上である場合、光透過性導電フィルム及び光透過性導電フィルム積層体の導電性をより一層高めることができる。
【００５９】
また、導電層の光透過率に関しては、可視光領域における平均透過率が好ましくは８５％以上、より好ましくは９０％以上である。
【００６０】
なお、導電層とハードコート層との間にアンダーコート層と同様の屈折率調整層を設けてもよい。
【００６１】
（粘着剤層）
粘着剤層の周波数１Ｈｚ、かつ温度２３℃における貯蔵弾性率は、４．０×１０４Ｐａ以上、２．０×１０５Ｐａ以下である。なお、上記貯蔵弾性率は、動的粘弾性測定により測定される。上記動的粘弾性測定は、溶融粘弾性測定装置を用いて、周波数１Ｈｚ、ひずみ３％の条件下で行われる。
【００６２】
上記の特定の貯蔵弾性率を有する粘着剤層を形成することで、光透過性導電フィルム積層体の耐屈曲性を高めることができ、光透過性導電フィルム積層体のシート抵抗を上昇し難くすることができる。より具体的には、粘着剤層の貯蔵弾性率が、上記下限以上である場合、第１の基材フィルムが引っ張られ難くなり、光透過性導電フィルム積層体の耐屈曲性が向上する。また、粘着剤層の貯蔵弾性率が、上記上限以下である場合、光透過性導電フィルムが粘着剤層から剥離し難くなり、光透過性導電フィルム積層体の耐屈曲性が向上する。その結果、光透過性導電フィルム積層体を屈曲させても、光透過性導電フィルム積層体のシート抵抗が上昇し難くなる。
【００６３】
粘着剤層は、（メタ）アクリル系粘着剤、ゴム系粘着剤、ウレタン系接着剤又はエポキシ系接着剤により構成することができる。熱処理による粘着力の上昇を抑制する観点から、上記粘着剤層は、（メタ）アクリル系粘着剤により構成されていることが好ましい。
【００６４】
上記（メタ）アクリル系粘着剤は、（メタ）アクリル重合体に、必要に応じて架橋剤、粘着付与樹脂及び各種安定剤などを添加した粘着剤である。
【００６５】
上記（メタ）アクリル重合体は、特に限定されないが、（メタ）アクリル酸エステルモノマーと、他の共重合可能な重合性モノマーとを含む混合モノマーを共重合して得られた（メタ）アクリル共重合体であることが好ましい。
【００６６】
上記（メタ）アクリル酸エステルモノマーとしては、特に限定されないが、アルキル基の炭素数が１〜１２の１級又は２級のアルキルアルコールと、（メタ）アクリル酸とのエステル化反応により得られる（メタ）アクリル酸エステルモノマーが好ましく、具体的には、（メタ）アクリル酸エチル、（メタ）アクリル酸ブチル、（メタ）アクリル酸−２−エチルヘキシルなどが挙げられる。上記（メタ）アクリル酸エステルモノマーは、単独で用いてもよく、複数を併用してもよい。
【００６７】
上記共重合可能な他の重合性モノマーとしては、例えば、（メタ）アクリル酸２−ヒドロキシエチル、（メタ）アクリル酸ヒドロキシプロピル、（メタ）アクリル酸ヒドロキシブチル等の（メタ）アクリル酸ヒドロキシアルキル；（メタ）アクリル酸イソボルニル、（メタ）アクリル酸ヒドロキシアルキル、グリセリンジメタクリレート、（メタ）アクリル酸グリシジル、２−メタクリロイルオキシエチルイソシアネート、（メタ）アクリル酸、イタコン酸、無水マレイン酸、クロトン酸、マレイン酸及びフマル酸等の官能性モノマーが挙げられる。上記共重合可能な他の重合性モノマーは、単独で用いてもよく、複数を併用してもよい。
【００６８】
上記架橋剤としては、特に限定されず、例えば、イソシアネート系架橋剤、エポキシ系架橋剤、メラミン系架橋剤、過酸化物系架橋剤、尿素系架橋剤、金属アルコキシド系架橋剤、金属キレート系架橋剤、金属塩系架橋剤、カルボジイミド系架橋剤、オキサゾリン系架橋剤、アジリジン系架橋剤、アミン系架橋剤、多官能アクリレートなどが挙げられる。上記架橋剤は、単独で用いてもよく、複数を併用してもよい。
【００６９】
上記粘着付与樹脂としては、特に限定されないが、例えば、脂肪族系共重合体、芳香族系共重合体、脂肪族・芳香族系共重合体及び脂環式系共重合体等の石油系樹脂；クマロン−インデン系樹脂；テルペン系樹脂；テルペンフェノール系樹脂；重合ロジン等のロジン系樹脂；フェノール系樹脂；キシレン系樹脂等が挙げられる。上記粘着付与樹脂は、水素添加された樹脂であってもよい。上記粘着付与樹脂は、単独で用いてもよく、複数を併用してもよい。
【００７０】
粘着剤層の厚みは、好ましくは２μｍ以上、より好ましくは５μｍ以上、好ましくは５０μｍ以下、より好ましくは３０μｍ以下である。粘着剤層の厚みが、上記下限以上及び上記上限以下である場合、耐屈曲性をより一層高めることができる。
【００７１】
（保護フィルム）
保護フィルムの全体の厚みは、好ましくは１０μｍ以上、より好ましくは３０μｍ以上、好ましくは２００μｍ以下、より好ましくは１５０μｍ以下である。
【００７２】
第２の基材フィルム；
上記第２の基材フィルムは、高い光透過性を有することが好ましい。但し、上記第２の基材フィルムは、光透過性を有していなくてもよい。上記第２の基材フィルムの材料としては、特に限定されないが、例えば、ポリオレフィン、ポリエーテルサルフォン、ポリスルホン、ポリカーボネート、シクロオレフィンポリマー、ポリアリレート、ポリアミド、ポリメチルメタクリレート、ポリエチレンテレフタレート、ポリブチレンテレフタレート、ポリエチレンナフタレート、トリアセチルセルロース、及びセルロースナノファイバー等が挙げられる。
【００７３】
また、第２の基材フィルムの光透過率に関しては、波長３８０〜７８０ｎｍの可視光領域における平均透過率が好ましくは８５％以上、より好ましくは９０％以上である。
【００７４】
また、第２の基材フィルムは、各種安定剤、紫外線吸収剤、可塑剤、滑剤又は着色剤を含んでいてもよい。
【００７５】
オリゴマー防止層；
オリゴマー防止層は、第２の基材フィルム中に存在するオリゴマー成分の移行を防止するための層である。
【００７６】
オリゴマー防止層の厚みは、０．０１μｍ以上、０．１μｍ以下である。また、オリゴマー防止層の鉛筆硬度は、Ｆ以上、２Ｈ以下である。
【００７７】
上記の特定の厚み及び鉛筆硬度を有するオリゴマー防止層を形成することで、光透過性導電フィルム積層体の耐屈曲性を高めることができ、光透過性導電フィルム積層体のシート抵抗を上昇し難くすることができる。より具体的には、オリゴマー防止層の厚み及び鉛筆硬度が上記範囲内にある場合、第１の基材フィルムが引っ張られ難くなる。第１の基材フィルムが引っ張られ難いと、導電層にクラックが生じ難くなり、光透過性導電フィルム積層体の耐屈曲性が向上する。その結果、光透過性導電フィルム積層体を屈曲させても、光透過性導電フィルム積層体のシート抵抗が上昇し難くなる。
【００７８】
光透過性導電フィルム積層体の耐屈曲性をより一層高め、シート抵抗をより一層上昇し難くする観点から、オリゴマー防止層の厚みは、好ましくは０．０２μｍ以上、好ましくは０．０９μｍ以下である。
【００７９】
オリゴマー防止層は、無機物又は有機物により構成することができる。オリゴマー成分の移行をより確実に防止する観点から、酸化ケイ素などの無機酸化物により構成することが好ましい。また、オリゴマー防止層の表面にシリコーン離型剤等により形成された１００ｎｍ程度の離型層を設けてもよい。
【００８０】
以下、本発明について、具体的な実施例に基づき、更に詳しく説明する。なお、本発明は以下の実施例に限定されない。
【００８１】
（実施例１）
第１のハードコート層の形成；
光硬化性モノマーとしてのウレタンアクリレートオリゴマー１００重量部と、希釈溶剤としてのトルエン及びメチルイソブチルケトン（ＭＩＢＫ）の混合溶剤１４０重量部と、光開始剤としてのイルガキュア１９４（ＢＡＳＦ社製）７重量部とを混合撹拌して、第１の塗工液を調製した。
【００８２】
厚み５０μｍのＰＥＴフィルムの一方側の表面上に上記第１の塗工液を塗布し、乾燥させた。乾燥後、高圧水銀ランプにより２００ｍＪ／ｃｍ２の紫外線を照射することにより樹脂を硬化させ、厚み１．１μｍの第１のハードコート層を形成した。
【００８３】
第２のハードコート層の形成；
光硬化性モノマーとしてのウレタンアクリレートオリゴマー１００重量部と、希釈溶剤としてのトルエン及びメチルイソブチルケトン（ＭＩＢＫ）の混合溶剤１４０重量部と、光開始剤としてのイルガキュア１９４（ＢＡＳＦ社製）７重量部とを混合撹拌して、第２の塗工液を調製した。
【００８４】
ＰＥＴフィルムの上記第１のハードコート層側とは反対側の表面上に上記第２の塗工液を塗布し、乾燥させた。乾燥後、高圧水銀ランプにより２００ｍＪ／ｃｍ２の紫外線を照射することにより樹脂を硬化させ、厚み１．２μｍの第２のハードコート層を形成した。
【００８５】
粘着剤層の形成；
上記第２のハードコート層のＰＥＴフィルムとは反対側の表面上に、アクリル粘着剤（積水化学工業社製）の溶液を塗布し、加熱及び乾燥することで、貯蔵弾性率が１．１０×１０５Ｐａの粘着剤層を形成した。なお、粘着剤層の貯蔵弾性率は、動的粘弾性測定により測定した。上記動的粘弾性測定は、その温度依存性を、溶融粘弾性測定装置（ティー・エイ・インスツルメント・ジャパン社製、品番「ＡＲＥＳ−Ｇ２」）を用いて、以下の条件で測定した。
【００８６】
昇温速度：３℃／ｍｉｎ
周波数：１Ｈｚ
ひずみ：３％
温度範囲：−５０℃〜２００℃
パラレルプレート：８ｍｍφ
サンプル厚み：２ｍｍ
【００８７】
保護フィルムの形成；
次に、基材フィルムとしてのＰＥＴフィルム（厚み１２５μｍ）の表面上に、厚み０．０３μｍのオリゴマー防止層としての酸化ケイ素層が形成された保護フィルムを用意した。この保護フィルムを、オリゴマー防止層側から上記粘着剤層に貼り合わせた。
【００８８】
導電層の形成；
上記第１のハードコート層の表面上に厚み１８ｎｍのＩＴＯ層（導電層）を堆積させた。ＩＴＯ層を堆積したＰＥＴフィルムをオーブンにて１５０℃で６０分加熱した。得られたフィルムにドライフィルムレジストを貼り、露光、現像を行った。続いて、エッチング、剥離、洗浄、乾燥の各工程をこの順に行い、ＩＴＯ層のパターニングを行ない、光透過性導電フィルム積層体を得た。
【００８９】
（実施例２〜１６及び比較例１〜１６）
第１のハードコート層を表１に記載した厚み及び鉛筆硬度の第１のハードコート層に変えたこと、第２のハードコート層を表１に記載した厚み及び鉛筆硬度の第２のハードコート層に変えたこと、オリゴマー防止層を表１に記載した厚み及び鉛筆硬度のオリゴマー防止層に変えたこと、並びに粘着剤層を表１に示す貯蔵弾性率の粘着剤層に変更したこと以外は実施例１と同様にして光透過性導電性フィルム積層体を作製した。
【００９０】
（評価）
実施例１〜１６及び比較例１〜１６で得られた光透過性導電フィルム積層体について、下記の評価を行った。結果を下記の表１に示す。
【００９１】
耐屈曲性；
得られた光透過性導電フィルム積層体について、以下の基準で耐屈曲性の評価を行った。
【００９２】
導電層を上向きにした状態で、図２に示すように、光透過性導電フィルム積層体１を直径１１ｍｍのステンレス製の棒１１に巻きつけ、５００ｇの第１の荷重１２及び５００ｇの第２の荷重１３で光透過性導電フィルム積層体１の両端を鉛直下方に引っ張り、光透過性導電フィルム積層体１を摺動させ、１往復ごとに四探針法で抵抗値を測定した。１０往復後の抵抗値を初期抵抗値で除したものを変化の値とした。
【００９３】
○…変化の値が１．３より小さい
×…変化の値が１．３以上
【００９４】
詳細及び結果を下記の表１に示す。
【００９５】
【表１】
0006560622.tif 000002
【符号の説明】
【００９６】
１…光透過性導電フィルム積層体
２…光透過性導電フィルム
３…粘着剤層
４…保護フィルム
５…第１の基材フィルム
５ａ…第１の表面
５ｂ…第２の表面
６…導電層
７…第１のハードコート層
８…第２のハードコート層
９…第２の基材フィルム
１０…オリゴマー防止層
１１…棒
１２…第１の荷重
１３…第２の荷重
【図１】
0006560622.tif 000003
【図２】
0006560622.tif 000004